(57)【特許請求の範囲】
【請求項１】
芳香族ジアミンに精製補助剤を添加する工程と、
前記精製補助剤が添加された芳香族ジアミンを精製する工程とを含み、
前記精製補助剤は、有機溶媒を含み、
前記有機溶媒は、前記芳香族ジアミンよりも低い沸点を有する、芳香族ジアミンの製造方法。
【請求項２】
前記精製補助剤は、さらにヒドラジン化合物を含み、前記ヒドラジン化合物は化学式１で表される、請求項１に記載の芳香族ジアミンの製造方法。
［化学式１］
Ｒ１Ｒ２Ｎ−ＮＲ３Ｒ４
このとき、前記Ｒ１、Ｒ２、Ｒ３及びＲ４は、
独立に、水素、脂肪族基、芳香族基、ハロゲン原子、ヒドロキシル基、ニトロ基、ニトロソ基、シアノ基、アミノ基、イミノ基、アゾ基、カルボニル基、カルボキシル基、アシル基、アルコキシカルボニル基、アリールオキシカルボニル基、カルバモイル基、アルコキシル基、アリールオキシ基、ハロアルキル基、メルカプト基、アルキルチオ基、アリールチオ基、スルホ基、スルフィニル基、スルホニル基またはヘテロサイクリック基、又は、
前記Ｒ１、Ｒ２、Ｒ３及びＲ４から選択された２個の置換基は互いに任意に結合して形成された環化合物であり、かつ、Ｒ１乃至Ｒ４のいずれかは必ず水素である。
【請求項３】
前記有機溶媒は、芳香族ジアミンに含まれた不純物の重量対比１ないし１００，０００倍添加されることを特徴とする、請求項１または２に記載の芳香族ジアミンの製造方法。
【請求項４】
請求項１乃至３のいずれかによる芳香族ジアミンを製造する工程と、
前記芳香族ジアミンと芳香族二酸ハロゲン化物とを重合させて芳香族ポリアミド重合体を製造する工程と、
前記芳香族ポリアミド重合体を溶媒に溶解させて紡糸ドープを製造する工程と、
前記紡糸ドープを紡糸することによってアラミドフィラメントを製造する工程と、を含む、アラミド繊維の製造方法。
【請求項５】
前記紡糸ドープを紡糸する前に、前記芳香族ポリアミド重合体に安定剤を添加する工程をさらに含む、請求項４に記載のアラミド繊維の製造方法。
【請求項６】
前記アラミドフィラメントを製造した後、前記アラミドフィラメントに安定剤を処理する工程をさらに含む、請求項４に記載のアラミド繊維の製造方法。
【請求項７】
前記安定剤は、有機リン系、フェノール系、及びヒンダードアミン系のうち少なくとも一つを含む、請求項５又は６に記載のアラミド繊維の製造方法。
【請求項８】
前記芳香族ジアミンが１５ｐｐｍ以下の不純物を含むことを特徴とする、請求項１から７のいずれかの製造方法。
【請求項９】
前記不純物は、１０ｐｐｍ以下の酸化した芳香族ジアミンを含むことを特徴とする、請求項８に記載の製造方法。
【請求項１０】
前記不純物は、５ｐｐｍ以下のクロロアニリンを含むことを特徴とする、請求項８に記載の製造方法。
【請求項１１】
請求項１乃至３のいずれかの製造方法によって製造された芳香族ジアミンと、芳香族二酸ハロゲン化物とを重合させて得られた芳香族ポリアミド重合体に、前記芳香族ポリアミド重合体に添加された安定剤を投入する工程を含むアラミド繊維の製造方法であって、
前記アラミド繊維の色相保持率（ΔＬ）が−１８．０〜−１２．０であるアラミド繊維の製造方法。
【請求項１２】
前記安定剤は、有機リン系、フェノール系、及びヒンダードアミン系のうち少なくとも一つを含む、請求項１１に記載のアラミド繊維の製造方法。
【請求項１３】
前記安定剤は、２０ないし１０，０００ｐｐｍの範囲内で含有されることを特徴とする、請求項１１に記載のアラミド繊維の製造方法。
【発明の詳細な説明】
【技術分野】
【０００１】
本発明は、芳香族ジアミン及びその製造方法、アラミド繊維及びその製造方法に係り、より具体的には、機械的物性及び耐変色性が向上した芳香族ジアミン及びその製造方法、アラミド繊維及びその製造方法に関する。
【背景技術】
【０００２】
一般に、アラミド繊維と称される全芳香族ポリアミド繊維は、ベンゼン環がアミド基（ＣＯＮＨ）を通じて直線的に連結された構造を持つパラ系アラミド繊維と、そうでないメタ系アラミド繊維とを含む。パラ系アラミド繊維は、高強度、高弾性、低収縮などの優れた特性を有しているが、直径５ｍｍ程度の細い糸で２トンの自動車を持ち上げることができる程度の強大な強度を有しているので、防弾用途で使用されるだけでなく、宇宙航空分野の先端産業において多様な用途で使用されている。また、アラミド繊維は、５００℃以上で黒く炭化するので、高耐熱性が要求される分野でも脚光を浴びている。
【０００３】
アラミド繊維は、芳香族ジアミンと芳香族二酸ハロゲン化物とをＮ−メチル−２−ピロリドンを含む重合溶媒中で重合させることによって、全芳香族ポリアミド重合体を製造する工程、この重合体を濃硫酸溶媒に溶解させて紡糸ドープを製造する工程、前記紡糸ドープを紡糸口金を通じて紡糸した後、紡糸物を非凝固性流体及び凝固浴槽を順次に経るようにすることによって、フィラメントを製造する工程、及び前記フィラメントを水洗、乾燥及び熱処理する工程を経て製造される。
【０００４】
しかし、従来の芳香族ジアミンは、純度が低く、高い反応性によって酸素などに露出されると容易に変質するため、これから製造されたアラミド重合体は、分子量が低く、均一でない分子量を有することになる。これによって、このようなアラミド重合体を用いて製造されたアラミド繊維は、色相特性が低下し、物性が低下するという問題がある。
【０００５】
また、従来のアラミド繊維は、太陽光、空気、水分などの外部環境に長時間露出される場合、変色してしまい物性が低下するという問題がある。
【発明の概要】
【発明が解決しようとする課題】
【０００６】
本発明は、上記のような問題点を解決するために案出されたもので、本発明は、不純物を効果的に除去し、酸化を防止することによって、高い純度を有する芳香族ジアミン、及びその製造方法を提供することを目的とする。また、本発明は、太陽光、空気、水分などの外部環境に長時間露出されても変質を防止することによって、向上した耐変色性を有するアラミド繊維、及びその製造方法を提供することを目的とする。
【課題を解決するための手段】
【０００７】
上記のような目的を達成するために、本発明の一側面は、１５ｐｐｍ以下の不純物を含むことを特徴とする芳香族ジアミンを提供する。
【０００８】
本発明の他の側面は、高純度の芳香族ジアミンと芳香族二酸ハロゲン化物を重合させて得られた芳香族ポリアミド重合体と、前記芳香族ポリアミド重合体に添加された安定剤とを含み、色相保持率（ΔＬ）が−１８．０〜−１２．０であることを特徴とするアラミド繊維を提供する。
【０００９】
本発明の更に他の側面は、芳香族ジアミンに精製補助剤を添加する工程と、前記精製補助剤が添加された芳香族ジアミンを精製する工程とを含む芳香族ジアミンの製造方法を提供する。
【００１０】
本発明の更に他の側面は、高純度の芳香族ジアミンを製造する工程と、前記芳香族ジアミンと芳香族二酸ハロゲン化物とを重合させて芳香族ポリアミド重合体を製造する工程と、前記芳香族ポリアミド重合体を溶媒に溶解させて紡糸ドープを製造する工程と、前記紡糸ドープを紡糸することによってアラミドフィラメントを製造する工程と、を含む、アラミド繊維の製造方法を提供する。
【発明の効果】
【００１１】
本発明は、次のような効果がある。
【００１２】
第一、不純物を効果的に除去し、酸化を防止することによって、高い純度を有する芳香族ジアミンを得ることができ、このような高純度の芳香族ジアミンは優れた物性及び色相が要求される多様な分野に活用できる。
【００１３】
第二、太陽光、空気、水分などの外部環境に長時間露出されても、向上した耐変色性及び優れた物性を有するアラミド繊維を得ることができ、このような優れた特性を有するアラミド繊維は多様な分野に活用できる。
【発明を実施するための形態】
【００１４】
本発明の技術的思想及び範囲を逸脱しない範囲内で本発明の様々な変更及び変形が可能であるという点は当業者にとって自明である。したがって、本発明は、特許請求の範囲に記載された発明、及びその均等物の範囲内に含まれる変更及び変形を全て含む。
【００１５】
以下、本発明について詳細に説明する。
【００１６】
まず、芳香族ジアミン及びその製造方法について説明する。
【００１７】
芳香族ジアミンは、多様な分野に用いられることができ、特にアラミド重合体の製造に用いられることができる。このようなアラミド重合体は芳香族ジアミンと芳香族二酸ハロゲン化物とを反応させて製造する。万一、高い分子量及び均一な分子量を有するアラミド重合体を得るためには、芳香族ジアミンと芳香族二酸ハロゲン化物の純度が高くなければならない。
【００１８】
アラミド重合体の一の原料物質である芳香族ジアミンは、通常、多量の不純物を含む。このような不純物はクロロアニリンを含むことができ、前記クロロアニリンは重合終結剤の役割を行うことができる。したがって、万一、芳香族ジアミンがクロロアニリンのような不純物を多量に含む場合、これから製造されたアラミド重合体は、低い分子量及び均一でない分子量を有することになる。
【００１９】
上記のように、芳香族ジアミンの純度は、最終製品の物性に非常に大きな影響を及ぼすことがある。すなわち、低純度の芳香族ジアミンから製造されたアラミド重合体は、低い分子量及び均一でない分子量を有するため、これから製造された成形体は物性が低下するという問題が発生する。例えば、低純度の芳香族ジアミンから製造されたアラミド重合体をアラミド繊維の製造に用いる場合、このようなアラミド繊維から製造された防弾衣は十分な防弾性能を発現できなくなるため、人体の安全を担保できないという問題が発生し得る。
【００２０】
これによって、高純度を有する芳香族ジアミンを製造するための効率的な精製方法について説明する。
【００２１】
芳香族ジアミンの精製は、熱蒸留方法を通じて円滑に行われることができる。
【００２２】
前記芳香族ジアミンは、パラフェニレンジアミンまたはメタフェニレンジアミンを含むことができ、前記パラフェニレンジアミンは２６７℃の沸点を有し、前記メタフェニレンジアミンは２８４〜２８７℃の沸点を有する。
【００２３】
一方、前記芳香族ジアミンに含まれた不純物は、アニリンまたはパラクロロアニリンを含むことができ、前記アニリンは１８４.４℃の沸点を有し、前記パラクロロアニリンは２３２℃の沸点有する。
【００２４】
このように、芳香族ジアミンと、アニリンのような不純物とは沸点の差が大きいため、熱蒸留方法を用いて芳香族ジアミンから不純物を容易に分離させることができる。
【００２５】
このような熱蒸留方法は、沸点が異なる芳香族ジアミンと不純物とを互いに分離するために、芳香族ジアミンを蒸留塔（ｄｉｓｔｉｌｌａｔｉｏｎ  ｃｏｌｕｍｎ）に入れて加熱する工程を通じて行われる。すなわち、沸点が高い芳香族ジアミンは蒸留塔の低い部分に位置し、沸点が低い不純物は蒸留塔の高い部分に位置するので、各位置に管を連結して芳香族ジアミンと不純物とをそれぞれ分離することになる。
【００２６】
しかし、芳香族ジアミンと不純物との沸点の差が大きくない場合、一回の精製工程で業界で必要とする水準の純度を持つ芳香族ジアミンを得るのが困難であることがある。これによって、業界で必要とする水準の純度を得るために、精製された芳香族ジアミンは２回ないし３回再精製されることがある。このように、精製を複数回実施する場合、精製コストが大きく上昇するため、経済性が低下し、また高純度の芳香族ジアミンを得るのにも限界があることがある。
【００２７】
これによって、本発明は、精製工程を容易にし、純度を高めるために、芳香族ジアミンを精製する以前に、芳香族ジアミンに精製補助剤を添加する。
【００２８】
前記精製補助剤としては有機溶媒を使用することができる。前記有機溶媒は芳香族ジアミンから不純物を容易に分離する役割をする。
【００２９】
このような有機溶媒は、芳香族ジアミンの沸点よりも低い沸点を有することが好ましい。すなわち、前記有機溶媒が、前記芳香族ジアミンの沸点よりも低く、不純物の沸点と類似した沸点を有することによって、不純物が芳香族ジアミンから容易に分離されるように助ける役割をする。
【００３０】
前記有機溶媒としては、水、メタノール、エタノール、ベンゼン、トルエン、Ｎ−メチル−２−ピロリドン（ＮＭＰ）、Ｎ，Ｎ−ジメチルアセトアミド（ＤＭＡｃ）、Ｎ，Ｎ−ジメチルホルムアミド（ＤＭＦ）、またはジメチルスルホキシド（ＤＭＳＯ）などを使用することができる。
【００３１】
前記有機溶媒は、不純物の重量対比１乃至１００，０００倍の範囲内で添加することができる。万一、前記有機溶媒の添加量が１倍未満である場合、不純物が芳香族ジアミンから容易に分離されないことがある。一方、前記有機溶媒の添加量が１００，０００倍を超過する場合、精製効果は増加せずに費用だけ増加することがある。
【００３２】
このように、精製補助剤として有機溶媒を添加して芳香族ジアミンを精製することによって、一回の精製工程でも、必要とする水準の高純度の芳香族ジアミンを得ることができるので、精製コストが節減され、精製時間が短縮されるという利点が生じる。
【００３３】
上記工程により製造された芳香族ジアミンは、不純物であるクロロアニリンの濃度が５ｐｐｍ以下になることができる。前記クロロアニンはパラクロロアニリンを含む。
【００３４】
一方、熱蒸留によって芳香族ジアミンを精製する場合、前記芳香族ジアミンは高温状態で酸素を含む空気に露出される。このように、芳香族ジアミンが高温状態で酸素に露出される場合、反応性が良い芳香族ジアミンは酸素と容易に反応して酸化することによって、ニトロ（ｎｉｔｒｏ）化合物に変質する。このように酸化した芳香族ジアミンは不純物として作用するため、これを含んだ芳香族ジアミンから製造されたアラミド重合体は濃い有色を帯びるようになって、色相特性の低下をもたらす。このように、色相特性が低下したアラミド重合体を用いて製造された成形体も、変色によって顧客の信頼性が低下することがある。
【００３５】
このような芳香族ジアミンの酸化を防止するために、本発明は、芳香族ジアミンを精製する以前に精製補助剤である酸化防止剤を芳香族ジアミンに添加する。前記酸化防止剤は、精製工程中に、酸素と芳香族ジアミンとが接触するのを防止する役割をする。すなわち、芳香族ジアミンよりも反応性の良い酸化防止剤は酸素と容易に反応するので、芳香族ジアミンが酸素と接触して反応するのを遮断することによって、酸化防止剤は芳香族ジアミンの酸化を防止することになる。
【００３６】
前記酸化防止剤はヒドラジンを含むことができる。前記ヒドラジン酸化防止剤は、空気中の酸素と、下記の反応式１のように反応して酸素を除去する。
【００３７】
［反応式１］
Ｎ２Ｈ４＋Ｏ２→Ｎ２＋２Ｈ２Ｏ
【００３８】
また、前記酸化防止剤は、次の化学式１で表されるヒドラジン化合物を含むことができる。
【００３９】
［化学式１］
Ｒ１Ｒ２Ｎ−ＮＲ３Ｒ４
【００４０】
このとき、前記Ｒ１、Ｒ２、Ｒ３及びＲ４は、独立に、脂肪族基、芳香族基、ハロゲン原子、ヒドロキシル基、ニトロ基、ニトロソ基、シアノ基、アミノ基、イミノ基、アゾ基、カルボニル基、カルボキシル基、アシル基、アルコキシカルボニル基、アリールオキシカルボニル基、カルバモイル基、アルコキシル基、アリールオキシ基、ハロアルキル基、メルカプト基、アルキルチオ基、アリールチオ基、スルホ基、スルフィニル基、スルホニル基またはヘテロサイクリック基であってもよい。また、前記Ｒ１、Ｒ２、Ｒ３及びＲ４から選択された２個の置換基は互いに任意に結合して形成された環化合物であってもよい。
【００４１】
このように、酸化防止剤が添加された後に精製された芳香族ジアミンは、１０ｐｐｍ以下の酸化した芳香族ジアミンを含むことができる。
【００４２】
前記精製補助剤が添加された後に精製された芳香族ジアミンは、パラ−フェニレンジアミン、メタ−フェニレンジアミン、４，４’−ジアミノビフェニル、１，３−ジアミノビフェニル、２，６−ナフタレンジアミン、１，５−ナフタレンジアミン、または４，４’−ジアミノベンズアニリドを含むことができる。
【００４３】
前記精製補助剤が添加された後に精製された芳香族ジアミンは、１５ｐｐｍ以下の不純物を含むことができる。
【００４４】
次に、アラミド重合体及びその製造方法について説明する。
【００４５】
まず、上述したように、高純度で精製された芳香族ジアミンを重合溶媒に溶かして、混合溶液を製造する。
【００４６】
このような重合溶媒は有機溶媒に無機塩を添加して製造する。前記有機溶媒としては、アミド系有機溶媒、ウレア系有機溶媒、またはこれらの混合有機溶媒を用いることができ、その具体的な例としては、Ｎ−メチル−２−ピロリドン（ＮＭＰ）、Ｎ，Ｎ’−ジメチルアセトアミド（ＤＭＡｃ）、ヘキサメチルホスホルアミド（ＨＭＰＡ）、Ｎ，Ｎ，Ｎ’，Ｎ'−テトラメチルウレア（ＴＭＵ）、Ｎ，Ｎ−ジメチルホルムアミド（ＤＭＦ）、またはこれらの混合物を挙げることができる。
【００４７】
前記芳香族ジアミンは空気に敏感に反応して容易に変色し、変色した芳香族ジアミンは不純物として作用することになる。このように、変色した芳香族ジアミンが含まれた芳香族ジアミンから製造されたアラミド重合体は、分子量が低下し、色相特性が低下することがある。
【００４８】
このような芳香族ジアミンの変色を防止するために、本発明は、前記芳香族ジアミンに安定剤を添加する。前記安定剤は、有機リン系、フェノール系、ヒンダード（ｈｉｎｄｅｒｅｄ）アミン系安定剤を含むことができる。特に、前記安定剤としてホスフィン（ｐｈｏｓｐｈｉｎｅ）系化合物を使用して芳香族ジアミンを安定化させることができる。
【００４９】
前記ホスフィン系安定剤は、エチルホスフィン、ｎ−ブチルホスフィン、フェニルホスフィン、ジエチルホスフィン、ジ（ｎ−ブチル）ホスフィン、ジフェニルホスフィン、トリエチルホスフィン、トリ（ｎ−ブチル）ホスフィン、トリ（シクロヘキシル）ホスフィン、またはトリフェニルホスフィンを含むことができる。
【００５０】
このような安定剤は、芳香族ジアミンが空気、水分などの外部環境に露出されるとしても、外部物質から前記芳香族ジアミンを保護するので、芳香族ジアミンが変色するのを防止する。
【００５１】
次に、前記混合溶液を攪拌しながら、前記混合溶液に所定量の芳香族二酸ハロゲン化物を添加して予備重合させる。
【００５２】
本発明の一実施例によれば、前記予備重合工程は、反応器内で０〜４５℃に反応温度を維持しながら行い、反応時間は、３〜１５分程度で十分な重合時間を付与し、全芳香族ポリアミド重合体の製造に必要な芳香族二酸ハロゲン化物の全体量のうち２０〜４０％のみを予備重合工程中に添加することが好ましい。
【００５３】
予備重合工程を完了した後、０〜１０℃の状態で温度を下げて、前記予備重合体に芳香族二酸ハロゲン化物を追加で添加して、最終重合体を製造する。重合工程により得られる芳香族ポリアミド重合体の具体的な例は、ポリ（パラフェニレンテレフタル−アミド：ＰＰＤ−Ｔ）、ポリ（４，４’−ベンズアニリドテレフタルアミド）、ポリ（パラフェニレン−４，４’−ビフェニレン−ジカルボン酸アミド）、またはポリ（パラフェニレン−２，６−ナフタレンジカルボン酸アミド）を挙げることができる。
【００５４】
次に、重合反応中に生成された酸をアルカリ化合物を用いて中和させる。前記アルカリ化合物は、ＮａＯＨ、Ｌｉ２ＣＯ３、ＣａＣＯ３、ＬｉＨ、ＣａＨ２、ＬｉＯＨ、Ｃａ（ＯＨ）２、Ｌｉ２ＯまたはＣａＯのアルカリ金属、アルカリ土金属の炭酸塩、アルカリ土金属の水素化物、アルカリ土金属の水酸化物、またはアルカリ土金属の酸化物からなる群から選択される。
【００５５】
次に、粉砕された芳香族ポリアミド重合体から重合溶媒を抽出する。重合により得られた芳香族ポリアミド重合体中には、重合工程のために使用した重合溶媒が含有されているため、このような重合溶媒を重合体から抽出しなければならず、抽出された重合溶媒は重合工程に再使用することができる。このような抽出工程は、水を用いて行うことが最も効果的で且つ経済的である。
【００５６】
次に、抽出工程後に、残留する水を脱水し、その後、乾燥工程を経て芳香族ポリアミド重合体が得られる。
【００５７】
次に、アラミド繊維及びその製造方法について説明する。
【００５８】
まず、前記芳香族ポリアミド重合体を９７乃至１００％の濃度を有する濃硫酸溶媒に溶解させて、紡糸ドープを製造する。
【００５９】
このとき、上述した芳香族ジアミンに安定剤を投入する代わりに、前記紡糸ドープに安定剤を投入することができる。万一、上述した方法で精製された高純度の芳香族ジアミンが重合段階で酸素と接触するのが防止されることができれば、紡糸ドープに安定剤を投入することが経済性面において有利であり、アラミド繊維の変色防止面においてもより効率的である。すなわち、紡糸ドープに安定剤を投入する場合、安定剤の損失を最小化することができ、より均一に安定剤を重合体に分散させることができるので、アラミド繊維の変色防止を極大化させることができる。
【００６０】
前記紡糸ドープを、紡糸口金（ｓｐｉｎｎｅｒｅｔ）を用いて紡糸（ｓｐｉｎｎｉｎｇ）した後、エアギャップ（ａｉｒ  ｇａｐ）を経て、凝固液が収容された凝固槽（ｃｏａｇｕｌａｔｉｏｎ  ｂａｔｈ）内で凝固させることによりフィラメント（ｆｉｌａｍｅｎｔ）を形成する。
【００６１】
次に、得られたフィラメントに残存する硫酸を除去する。紡糸ドープの製造に使用された硫酸は、紡糸物が凝固槽を通過しながらほぼ除去されるが、完全に除去されずに残存することがある。また、紡糸物から硫酸が均一に取り出されるようにするために、凝固槽の凝固液に硫酸を添加する場合、得られるフィラメントには硫酸が残存する確率が高い。フィラメントに残存する硫酸は、その量がどんなに少量といってもアラミド繊維の特性に悪影響を及ぼすことがあるため、フィラメントに残存する硫酸を完全に除去するのが非常に重要である。フィラメントに残存する硫酸は、水、または水とアルカリ溶液との混合溶液を用いた水洗工政を通じて除去することができる。
【００６２】
このように水洗されたアラミドフィラメントを乾燥させる。加熱された乾燥ロール（ｄｒｙｉｎｇ  ｒｏｌｌ）にフィラメントが当たる時間を調節したり、または前記乾燥ロールの温度を調節することによって、フィラメントの水分含有量を調節することができる。
【００６３】
次に、乾燥が完了したフィラメントを紙管に巻き取って、アラミド繊維の製造を完成する。
【００６４】
前記アラミド繊維は、多数のアミン（ａｍｉｎｅ）または酸（ａｃｉｄ）末端基を含んでいる。特にアミン末端基は反応性が良いので、太陽光、空気、水分などの外部環境に長時間露出される場合、容易に変質し、これによって、アラミド繊維は物性が急激に低下し、色相特性が低下することがある。
【００６５】
これによって、本発明のアラミド繊維は安定剤を含んでいる。
【００６６】
このような安定剤をアラミド繊維に付与する工程は、上述したように、重合工程または紡糸工程中に行われることができ、アラミドフィラメントが生成された後、巻き取る前に行われることができる。
【００６７】
前記巻き取り前にアラミドフィラメントに安定剤を付与する場合、フィラメント製造装置を用いることによって、生産性及び生産コスト面において有利であり、安定剤をアラミドフィラメントに均一で且つ容易に処理できるという利点がある。
【００６８】
前記アラミドフィラメントに安定剤を付与する方法は、多様な方法を通じて行われることができる。例えば、ディッピング（ｄｉｐｐｉｎｇ）方法、ローラ（ｒｏｌｌｅｒ）方法、スプレー（ｓｐｒａｙ）方法などを用いてアラミドフィラメントに安定剤が付与されることができる。
【００６９】
このような工程を通じて製造されたアラミド繊維は、２０乃至１０，０００ｐｐｍの安定剤を含むことができる。万一、前記安定剤が２０ｐｐｍ未満である場合、アラミド繊維の変色防止が円滑になされることができず、一方、前記安定剤が１０，０００ｐｐｍを超過する場合、アラミド繊維の変色防止の効果は大きくなく、多量の安定剤によって結晶性が低下するため、アラミド繊維の物性が低下することがある。
【００７０】
このように、高純度で精製された芳香族ジアミンを使用して製造され、安定剤が添加されたアラミド繊維は、耐変色性に優れるので、−１８.０〜−１２．０の色相保持率を有することになる。
【００７１】
以下、実施例及び比較例を通じて本発明を具体的に説明する。但し、下記の実施例は、本発明の理解を助けるためのもので、これによって本発明の権利範囲が制限されてはならない。
【実施例】
【００７２】
芳香族ジアミンの製造
【００７３】
実施例１
【００７４】
９８％の純度を有するパラフェニレンジアミン（ｐ−ｐｈｅｎｙｌｅｎｅｄｉａｍｉｎｅ）に、精製補助剤として有機溶媒であるトルエンを不純物対比１０倍を添加した後、これを蒸留塔で熱蒸留させて、精製されたパラフェニレンジアミンを得た。
【００７５】
実施例２ないし４
【００７６】
前述した実施例１において、前記有機溶媒であるトルエンを不純物対比それぞれ１倍、１００倍、及び１，０００倍を添加したことを除いては、実施例１と同一の方法によりパラフェニレンジアミンを得た。
【００７７】
比較例１
【００７８】
前述した実施例１において、前記有機溶媒であるトルエンを添加しないことを除いては、実施例１と同一の方法によりパラフェニレンジアミンを得た。
【００７９】
上記の実施例１ないし４、及び比較例１によって製造された各パラフェニレンジアミンの純度は、下記の方法により測定され、その測定結果を表１に示した。
【００８０】
パラフェニレンジアミンの純度（％）測定
【００８１】
ガスクロマトグラフィー（ＧＣ）を用いて下記の条件及び順序によって定量分析して、パラフェニレンジアミン（ＰＰＤ）の純度を測定した。
【００８２】
前記ガスクロマトグラフィーの測定条件は、次の通りである。
【００８３】
１）測定装置：Ａｇｉｌｅｎｔ  ６８９０
２）Ｉｎｔｅｇｒａｔｉｏｎ：ＧＣ  Ｃｈｅｍｓｔａｔｉｏｎ
３）Ｃａｒｒｉｅｒ  ｇａｓ：Ｈｅ
４）Ｆｌｏｗ：１．５ｍｌ／分
５）Ｓｐｌｉｔ  ｒａｔｉｏ：１０：１（１５ｍｌ／分）
６）Ｉｎｊｅｃｔｉｏｎ  ｃｏｎｃｅｎｔｒａｔｉｏｎ：１０ｗｔ％  ＳＭＰＬ  ｉｎ  ９９．９％  メタノール
７）Ｃｏｌｕｍｅ：Ｒｔｘ−１７０１、３０ｍ×０．３２ｍｍ×１．０μｍ
８）Ｔｅｍｐｅｒａｔｕｒｅ  ｐｒｏｆｉｌｅ：ｉｎｊｅｃｔｏｒ  ２８０℃、ｄｅｔｅｃｔｏｒ  ２８０℃、４０分×１４０℃、３０℃／分  to  ２４０℃、２０分×２４０℃
【００８４】
前記ガスクロマトグラフィーの測定順序は、次の通りである。
【００８５】
１）製造されたパラフェニレンジアミンを純度９９．９９％の試薬級メタノールに完全に溶かして、１０ｗｔ％のサンプルを作る。
２）前記サンプルを注射器を用いて投入し、上述した条件下で定量分析を行う。
【００８６】
【表１】
0005536904.tif 000002
【００８７】
実施例５
【００８８】
芳香族ジアミンであるパラフェニレンジアミン（ｐ−ｐｈｅｎｙｌｅｎｅｄｉａｍｉｎｅ）に、有機溶媒であるトルエンを、前記パラフェニレンジアミン対比５０重量％を添加した後、酸化防止剤であるヒドラジンを、前記パラフェニレンジアミン対比５重量％添加して混合液を作った後、このような混合液を蒸留塔で熱蒸留させて、精製されたパラフェニレンジアミンを得た。
【００８９】
実施例６ないし１０
【００９０】
前述した実施例５において、前記酸化防止剤であるヒドラジンの濃度を、前記パラフェニレンジアミン対比それぞれ１、２０、５０、７０、及び９０重量％で添加したことを除いては、実施例５と同一の方法によって精製されたパラフェニレンジアミンを得た。
【００９１】
上記の実施例５ないし１０、及び比較例１によって製造された各パラフェニレンジアミンのクロロアニリン及び酸化した芳香族ジアミンの含量は、上述したパラフェニレンジアミンの純度測定方法により測定され、その測定結果を表２に示した。
【００９２】
【表２】
0005536904.tif 000003
【００９３】
アラミド繊維の製造
【００９４】
実施例１１
【００９５】
Ｎ−メチル−２−ピロリドン（ＮＭＰ）にＣａＣｌ２７重量％を添加した重合溶媒１００ｍｌに、実施例５によって精製され、１，０００ｐｐｍのトリフェニルホスフィン（ｔｒｉ−ｐｈｅｎｙｌｐｈｏｓｐｈｉｎｅ）安定剤が添加されたパラ−フェニレンジアミン５．００ｇを添加させて、混合溶液を製造した。前記混合溶液にテレフタロイルジクロライド３．１８ｇを添加し、５００ｒｐｍの回転力で６分間反応させることによって予備重合体を製造した。この予備重合体にテレフタロイルジクロライド５．６１ｇを追加で添加し、１５分間反応させることによって、ポリ（パラフェニレンテレフタルアミド）重合体を製造した後、これを９８％の濃硫酸溶媒に溶解させて、紡糸ドープ（ｓｐｉｎｎｉｎｇ  ｄｏｐｅ）を製造した。
【００９６】
前記紡糸ドープを、紡糸口金を用いて紡糸した後、エアギャップを経て凝固槽内で凝固させることによってアラミドフィラメントを得、このアラミドフィラメントをアルカリ性溶液で水洗した。
【００９７】
水洗処理されたアラミドフィラメントを１５０℃の温度で３秒間乾燥させた後、これをボビンに巻き取ることによってアラミド繊維を完成した。
【００９８】
実施例１２
【００９９】
前述した実施例１１において、前記安定剤としてトリフェニルホスフィンを使用する代わりに、フェノール系のＩｒｇａｎｏｘ１０１０（ＣＩＢＡ  Ｃｈｅｍ.）を使用することを除いては、実施例１１と同一の方法でアラミド繊維を製造した。
【０１００】
実施例１３
【０１０１】
前述した実施例１１において、前記安定剤としてトリフェニルホスフィンを使用する代わりに、ヒンダードアミン系のＴｉｎｕｖｉｎ−２９２（ＣＩＢＡ  Ｃｈｅｍ.）を使用することを除いては、実施例１１と同一の方法でアラミド繊維を製造した。
【０１０２】
実施例１４ないし１９
【０１０３】
前述した実施例１１において、前記安定剤をパラ−フェニレンジアミンに対してそれぞれ１０ｐｐｍ、５００ｐｐｍ、３０００ｐｐｍ、６０００ｐｐｍ、９０００ｐｐｍ、及び１２０００ｐｐｍ添加したことを除いては、実施例１１と同一の方法でアラミド繊維を製造した。
【０１０４】
実施例２０
【０１０５】
前述した実施例１１において、前記芳香族ジアミンに安定剤を添加する代わりに、乾燥したアラミドフィラメントを安定剤溶液に含浸させた後に巻き取ることを除いては、実施例１１と同一の方法でアラミド繊維を製造した。この時、前記安定剤溶液の濃度は１０重量％であった。
【０１０６】
比較例２
【０１０７】
前述した実施例１１において、前記芳香族ジアミンに安定剤を添加しないことを除いては、実施１１と同一の方法でアラミド繊維を製造した。
【０１０８】
上記の実施例１１ないし２０、及び比較例２によって得られたそれぞれのアラミド繊維の色相保持率、強度保持率及び弾性率保持率を下記の方法で測定し、その結果を表３に示した。
【０１０９】
色相保持率（ΔＬ）測定
【０１１０】
アラミド繊維の色は、ＫＵＲＡＢＯ社のＣＯＬＯＲ−７Ｘを使用して測定したＬ値と定義され、“色変化”は、初期の色がＬ１であるアラミド繊維を、Ｂｌａｃｋ  Ｐａｎｅｌ  Ｔｅｍｐｅｒａｔｕｒｅ（６５±３℃）、Ｅｘｐｏｓｕｒｅ  Ｌｉｇｈｔ  Ｓｏｕｒｃｅ（Ｘｅｎｏｎ−Ａｒｃ）、Ｉｒｒａｄｉａｎｃｅ（０．３５Ｗ／ｍ２×３４０ｎｍ）、Ｅｘｐｏｓｕｒｅ  Ｃｙｃｌｅ（１０２ｍｉｎ  ｏｆ  Ｌｉｇｈｔ  ｏｎｌｙ／１８ｍｉｎ  Ｌｉｇｈｔ  ａｎｄ  Ｗａｔｅｒ  Ｓｐｒａｙ）条件下で２４時間放置した場合に発生する色変化（ΔＬ）を測定した。この時、試料は、直径１０７ｍｍである紙管に、アラミド繊維を、巻き取り長さが１９０ｍｍで、総重量が５ｋｇになるように、均一な曲率を持つように巻き取って用意し、用意された試料の側面を任意の１０地点を測定した後、最大数値及び最小数値を除外した８個の数値を平均して色相を測定した。
【０１１１】
強度保持率（％）及び弾性率保持率（％）測定
【０１１２】
強度保持率及び弾性率保持率は、放置前後のアラミド繊維の強度（ｇ／ｄ）及び弾性率（ｇ／ｄ）から下記の式を用いて測定した。前記アラミド繊維の強度及び弾性率は、インストロン試験機（Ｉｎｓｔｒｏｎ  Ｅｎｇｉｎｅｅｒｉｎｇ  Ｃｏｒｐ、Ｃａｎｔｏｎ、Ｍａｓｓ）で長さが２５ｃｍであるサンプルが破断される時の強力（ｇ）を測定した後、これをサンプルのデニール（ｄｅｎｉｅｒ）で割ることによって、サンプルの強度及び弾性率を求めた。この時、引張速度は、３００ｍｍ／分とし、初荷重は、繊度×１／３０ｇとした。この時、５個のアラミド繊維サンプルをテストした後、その平均値で求めた。
【０１１３】
強度保持率（％）＝（放置後の強度／放置前の強度）×１００
【０１１４】
弾性率保持率（％）＝（放置後の弾性率／放置前の弾性率）×１００
【０１１５】
このとき、前記放置条件は、Ｑ−ＵＶ装置（ＣＬＥＶＥＬＡＮＤ、２６２００  Ｆｉｒｓｔ）で、４５℃の温度で１００８時間であった。
【０１１６】
【表３】
0005536904.tif 000004